МАСТИКА
MASTIC

Изобретение относится к промышленности строительных материалов, в частности к составам мастик.
2
Известна звукоизоляционная мастика, содержащая, вес.ч.: портландцемент 1,0-2,0; песок кварцевый 0,5-2,0; резиновая крошка с волокнистым наполнителем 0,1-0,5; асбест 0,1-0,8 [1]. Прочность образцов, полученных из такой мастики, составляет 115-124 кгс/см. Кроме того, мастика опасна при нагреве (например, пожаре) в связи с выделением токсичных продуктов разложения резиновой крошки.
Задача изобретения состоит в повышении прочности получаемых из мастики покрытий.
Технический результат достигается тем, что мастика, содержащая портландцемент, песок кварцевый, асбест, дополнительно включает молотый вулканический туф при следующем соотношении компонентов, вес.ч.: портландцемент 1,7-2,0; песок кварцевый 3,4-4,0; асбест 0,6-0,8; молотый вулканический туф 1,7-2,0.
В таблице приведены составы сырьевой смеси для изготовления мастики.
Таблица
Компоненты
Состав, вес.ч.
1
2
3
Портландцемент
1,7
1,85
2,0
Песок кварцевый
3,4
3,7
4,0
Асбест
0,8
0,7
0,6
Молотый вулканический туф
3,4
3,7
4,0
Водоцементное отношение
0,5-0,6
0,5-0,6
0,5-0,6
Прочность образцов из мастики в возрасте 28 сут, кгс/см<sup>2</sup>
128-130
128-130
126-128
Портландцемент, песок кварцевый, молотый асбест, молотый вулканический туф дозируют в требуемых количествах, добавляют воду и смешивают. Полученную мастику наносят на поверхность незатвердевших бетонных (железобетонных) изделий (панелей, блоков, плит) слоем 1,8-2,2 см. Изделия с нанесенным слоем мастики при звуковых воздействиях совершают изгибные колебания как единое целое. Сама мастика не выделяет токсичных продуктов при нагреве. В результате механической обработки (шлифования) поверхностного слоя затвердевшей мастики возможно получение изделий с пестрым (с множественными включениями желтого, черного, коричневого, серого цветов и других оттенков) декоративным отделочным покрытием.
Источники информации
1. SU 547433 С04В 43/00, 1977.